Patent WO-2012026725-A2 (WO)
Inventor: KIM BYUNG-SU
IPC: B22F9/22
Filed: 2011-08-22
Abstract: La présente invention concerne un procédé de préparation d'une briquette d'alliage de ferromolybdène, dans lequel l'alliage de ferromolybdène est utilisé pour ajuster les ingrédients d'une masse fondue dans un procédé d'élaboration de l'acier pour la fabrication d'acier spécial. Plus particulièrement, la présente invention concerne un procédé de préparation d'une briquette d'alliage de ferromolybdène et une briquette préparée par le procédé, dans lequel la briquette d'alliage de ferromolybdène est obtenue par : mélange de poudres de calamine (mélange de Fe, FeO, et Fe 2 O 3 ) déchargées d'un procédé de forgeage d'acier comme matière première de fer, et de poudres d'oxyde de molybdène (MoO 3 ) comme matière première de molybdène ; réduction de ce mélange à l'état de poudre en utilisant un gaz d'hydrogène ; mélange des poudres d'alliage de ferromolybdène préparé et de la cire et moulage sous presse du mélange résultant ; frittage du mélange moulé sous presse à une température élevée dans une atmosphère de gaz d'hydrogène ; et ensuite refroidissement du mélange fritté pour préparer l'alliage de ferromolybdène sous une forme de briquette. Le procédé de préparation d'une briquette d'alliage de ferromolybdène, selon la présente invention, est caractérisé en ce qu'il comprend les étapes de : concassage de la calamine (mélange de Fe, FeO, et Fe 2 O 3 ) à une taille variant de 75 μm à 150 μm et mélange simultané des poudres de calamine (mélange de Fe, FeO, et Fe 2 O 3 ) et d'oxyde de molybdène (MoO 3 ) uniformément ; réduction partielle du mélange résultant en utilisant un gaz d'hydrogène en augmentant surtout une température à une température basse à l'état de poudre ; réduction complète du mélange résultant en utilisant un gaz d'hydrogène en augmentant en second lieu une température à une température élevée à l'état de poudre ; refroidissement du mélange de poudre réduit à une température basse ; mélange des poudres d'alliage de ferromolybdène préparé et de la cire pour le moulage sous presse du mélange résultant ; et refroidissement du mélange moulé sous presse après exécution du traitement à la chaleur dans une atmosphère de gaz d'hydrogène. Selon la présente invention, les poudres de calamine (mélange de Fe, FeO, et Fe 2 O 3 ), qui sont des sous-produits industriels, et les poudres d'oxyde de molybdène (MoO 3 ) sont mélangées et le mélange résultant est réduit à l'état de poudre par une réduction en deux étapes en utilisant un gaz d'hydrogène pour former de cette façon des poudres d'alliage de ferromolybdène. Par conséquent, une vitesse de réduction est plus rapide que celle dans le cas où la réduction est effectuée à l'état de briquette en utilisant du gaz d'hydrogène. Ceci réduit la température de fonctionnement, en réduisant de cette façon le temps de fonctionnement ainsi que la perte par volatilisation de l'oxyde de molybdène. De plus, la perte par volatilisation de l'oxyde de molybdène peut être inférieure à celle dans le cas où la réduction par l'hydrogène est effectuée à l'état fondu, et il n'est pas nécessaire d'utiliser une source de chaleur solide comme l'aluminium, le magnésium et le ferrosilicium qui sont utilisés dans un procédé thermique et pour une entrée supplémentaire, un agent réducteur, un agent formant des scories comme la chaux et la silice, un colorant, et du sable de moulage. De même, l'uniformité de la qualité de l'alliage de ferromolybdène peut être maintenue, et les poussières et les scories qui sont des polluants environnementaux secondaires ne sont pas générées, réduisant de cette façon les coûts d'investissement pour l'équipement de contrôle des polluants environnementaux. De plus, la présente invention a un avantage en ce qu'elle réduit les coûts des matériaux par l'utilisation de poudres de calamine (mélange de Fe, FeO, et Fe 2 O 3 ), qui sont des sous-produits industriels, comme matière première de fer à la place de poudres de fer ou de ferraille. De plus, la présente invention concerne une technologie verte capable d'ajouter plus de valeur à la calamine gaspillée (mélange de Fe, FeO, et Fe 2 O 3 ) des procédés d'élaboration de l'acier, permettant ainsi de recycler des sous-produits industriels.